СПОСОБ, КОЛЬЦО И ПОДШИПНИК

1. Способ изготовления детали (14, 26, 28) из стали, который включает стадию стыковой сварки оплавлением детали (14, 26, 28), отличающийся тем, что упомянутая сталь имеет степень обжатия более 5:1.
2. Способ по п. 1, отличающийся тем, что деталь (14, 26, 28) представляет собой кольцо, причем, согласно способу, изготавливают кольцо (14, 26, 28) из по меньшей мере одной стальной полосы (12), имеющей концы (12а, 12b), формируют, по меньшей мере, одну стальную полосу (12) в виде, по меньшей мере, одного кольцевого сегмента, и производят стыковую сварку оплавлением концов, по меньшей мере, одного кольцевого сегмента для получения кольца (14, 26, 28).
3. Способ по п. 1, отличающийся тем, что получают кованый сляб, блюм или биллет, имеющий степень обжатия более 5:1, более 6:1, более 7:1, более 8:1 или более 9:1.
4. Способ по п. 2 или 3, отличающийся тем, что формируют несколько стальных полос (12) в виде нескольких кольцевых сегментов, при этом каждый кольцевой сегмент составляет 50%, 25%, 15% или менее 15% кольца после того, как упомянутые кольцевые сегменты были подвергнуты совместной стыковой сварке оплавлением для получения упомянутого кольца (14, 26, 28).
5. Способ по любому из пп. 2 или 3, отличающийся тем, что производят профилирование, по меньшей мере, одной стальной полосы (12) до ее формирования в виде упомянутого, по меньшей мере, одного кольцевого сегмента.
6. Способ по любому из пп. 1-3, отличающийся тем, что содержание углерода в упомянутой стали составляет 0,1-1,1 масс.%, предпочтительно - 0,6-1,1 масс.%, или, более предпочтительно - 0,8-1,05 масс.%.
7. Способ по любому из пп. 1-3, отличающийся тем, что удаляют любую сварочную аккрецию (22) после упомянутой стадии стыковой сварки оплавлением.
8. Способ по любому из пп. 1-3, отличающийся тем, что деталь (14, 26, 28) представляет собой опорное кольцо.
9. Способ по любому из пп. 1-3, отличающийся тем, что кольцо (14, 26, 28) имеет наружный диаметр, равный 0,5 м или более.
10. Способ по любому из пп. 1-3, отличающийся тем, что упомянутая сталь имеет следующий состав, в масс.%:
С
0,5-1,1
Si
0-0,15
Mn
0-1,0
Cr
0,01-2,0
Mo
0,01-1,0
Ni
0,01-2,0
V и/или Nb
0,01-1,0 V или 0,01-1,0 Nb, или 0,01-1,0 обоих элементов
S
0-0,002
Р
0-0,010
Cu
0-0,15
Al
0,010-1,0
баланс - Fe и обычно встречающиеся загрязняющие примеси.
11. Кольцо (14, 26, 28), изготовленное формированием по меньшей мере одной стальной полосы (12) в виде по меньшей мере одного кольцевого сегмента и стыковой сваркой оплавлением концов (12а, 12b) упомянутого по меньшей мере одного кольцевого сегмента, отличающееся тем, что по меньшей мере одна стальная полоса (12) имеет степень обжатия более 5:1.
12. Кольцо по п. 11, отличающееся тем, что содержит нескольких кольцевых сегментов, при этом каждый кольцевой сегмент составляет 50%, 25%, 15% или менее 15% упомянутого кольца после того, как упомянутые кольцевые сегменты были подвергнуты совместной стыковой сварке оплавлением для получения упомянутого кольца (14, 26, 28).
13. Кольцо по п. 11, отличающееся тем, что, по меньшей мере, одна стальная полоса (12) включает сталь, содержание углерода в которой составляет 0,1-1,1 масс.%, предпочтительно - 0,2-0,7 масс.%, или, более предпочтительно - 0,2-0,4 масс.%.
14. Кольцо по любому из пп. 11-13, отличающееся тем, что кольцо (14, 26, 28) представляет собой опорное кольцо, такое как внутренне кольцо (26) или наружное кольцо (28) подшипника (24).
15. Кольцо по любому из пп. 11-13, отличающееся тем, что имеет наружный диаметр, равный 0,5 м или более.
16. Кольцо по любому из пп. 11-13, отличающееся тем, что, по меньшей мере, одна стальная полоса (12) имеет следующий состав, в масс.%:
С
0,5-1,1
Si
0-0,15
Mn
0-1,0
Cr
0,01-2,0
Mo
0,01-1,0
Ni
0,01-2,0
V и/или Nb
0,01-1,0 V или 0,01-1,0 Nb, или 0,01-1,0 обоих элементов
S
0-0,002
Р
0-0,010
Cu
0-0,15
Al
0,010-1,0
баланс - Fe и обычно встречающиеся загрязняющие примеси.
17. Подшипник (24), отличающийся тем, что он включает по меньшей мере одно кольцо (14, 26, 28) по любому из пп. 11-16.